(57)【要約】      （修正有）【課題】光取り出し効率の高い樹脂組成物及び発光装置を提供すること。【解決手段】（Ａ）シリコーン樹脂、若しくはシリコーン変性樹脂、又は、これらを含むハイブリッド樹脂、及び（Ｂ）下記一般式１で示されるシランカップリング剤で処理された反射材、を含む樹脂組成物。2020055910.tif 000009Ｒ１はＨ又はアルキル基、Ｒ２はＨ又はアルキル基、Ｒ３はアルキル基、ｎは、０〜３０の整数である。好ましくは、前記反射材の母材は、金属化合物、金属酸化物、窒化物、又は、硫化物の少なくともいずれか１つを含む。【選択図】図１
2020055910.tif 000002
【特許請求の範囲】
【請求項１】
（Ａ）シリコーン樹脂、若しくはシリコーン変性樹脂、又は、これらを含むハイブリッド樹脂、
及び（Ｂ）下記一般式１で示されるシランカップリング剤で処理された反射材、を含む樹脂組成物。
［化１］
2020055910.tif 000008
Ｒ１はＨ又はアルキル基、Ｒ２はＨ又はアルキル基、Ｒ３はアルキル基である。
ｎは、０〜３０の整数。
【請求項２】
前記反射材の母材は、金属化合物、金属酸化物、窒化物、又は、硫化物の少なくともいずれか１つを含む請求項１に記載の樹脂組成物。
【請求項３】
前記Ｃ）反射材は、酸化マグネシウム、酸化アルミニウム、酸化亜鉛、酸化チタン、酸化ジルコニウム、イットリア安定化ジルコニア、酸化ニオブ、チタン酸バリウム、水酸化マグネシウム、酸化イットリウム、窒化ホウ素、硫化亜鉛、又は、硫化マグネシウムからなる群から選択される少なくとも１つを含む請求項１に記載の樹脂組成物。
【請求項４】
前記ｎは、１〜２０の整数である請求項１乃至３のいずれか一項に記載の樹脂組成物。
【請求項５】
前記反射材と前記シランカップリング剤との重量比率は、前記反射材の母材１００重量部に対して、前記シランカップリング剤は０．１〜１０重量部である請求項１乃至４のいずれか一項に記載の樹脂組成物。
【請求項６】
発光素子と、
前記発光素子の上に配置され、上面及び側面を有し、蛍光物質を含有する波長変換部材と、
前記波長変換部材の上面を被覆し、蛍光物質を実質的に含有しない透光部材と、前記発光素子と前記波長変換部材の間に配置される接着部材と、
前記発光素子及び前記波長変換部材の側面に配置される請求項１乃至５のいずれか一項に記載される樹脂組成物で成形される光反射部材と、を備える発光装置。
【請求項７】
前記光反射部材の最小厚さが２００μｍ以下である請求項６に記載の発光装置。
【発明の詳細な説明】
【技術分野】
【０００１】
本発明は、樹脂組成物、及び発光装置に関する。
【背景技術】
【０００２】
発光装置は、基板上に発光素子が実装され、その発光素子から発せられる光の取出し効率を上げるために発光素子の側方に光反射部材を配置する構造が取られている。光反射部材は、樹脂と反射材で構成されている。
【０００３】
光の取出し効率を上げるため、樹脂中の反射材の含有量を増やす方法が考えられているが、反射材の含有量が高くなると、樹脂の流動性が悪化して反射率の高い光反射部材を成形することが難しくなる。
【０００４】
そこで、予め表面処理をした反射材を樹脂に含有させることにより、樹脂の流動性の悪化を防止する試みがなされている。例えば、特許文献１には、反射材である白色顔料を、例えば、シランカップリング剤、チタンカップリング剤などのカップリング剤により疎水化処理した上で樹脂に含有させるものが開示されている。
【先行技術文献】
【特許文献】
【０００５】
【特許文献１】特開２０１２−１２４４２８号公報
【発明の概要】
【発明が解決しようとする課題】
【０００６】
しかしながら、特許文献１に記載の部材を使用しても、樹脂の流動性が不十分であり、反射材の含有量を増やすことは難しい。
【０００７】
そこで、本実施形態は、反射率の高い樹脂組成物及び発光装置を提供することを目的とする。
【課題を解決するための手段】
【０００８】
本発明に係る一実施形態の樹脂組成物は、（Ａ）シリコーン樹脂、若しくはシリコーン変性樹脂、又は、これらを含むハイブリッド樹脂、及び（Ｂ）下記一般式１で示されるシランカップリング剤で処理された反射材、を含む樹脂組成物である。
【０００９】
［化１］
2020055910.tif 000003
【００１０】
Ｒ１はＨ又はアルキル基、Ｒ２はＨ又はアルキル基、Ｒ３はアルキル基である。ｎは、０〜３０の整数である。
【００１１】
本発明の一実施の形態の発光装置は、発光素子と、前記発光素子の上に配置され、上面
及び側面を有し、蛍光物質を含有する波長変換部材と、前記波長変換部材の上面を被覆し、蛍光物質を実質的に含有しない透光部材と、前記発光素子と前記波長変換部材の間に配置される前記樹脂組成物で成形される光反射部材と、を備える。
【発明の効果】
【００１２】
本発明に係る実施形態は、反射率の高い樹脂組成物及び発光装置を提供することができる。
【図面の簡単な説明】
【００１３】
【図１】本発明の一実施の形態に係る発光装置の概略上面図（ａ）と、そのＡ−Ａ断面における概略断面図（ｂ）である。
【発明を実施するための形態】
【００１４】
以下、本発明に係る実施形態の樹脂組成物について説明する。但し、本発明は、この実施の形態及び実施例に限定されない。以下に示す実施の形態は、本発明の技術思想を具体化するための樹脂組成物及び発光装置を例示するものであって、本発明は以下のものに特定しない。
【００１５】
以下、本発明に係る実施形態の各構成について詳細に説明する。
【００１６】
実施形態１
実施形態１の樹脂組成物は、（Ａ）シリコーン樹脂、若しくはシリコーン変性樹脂、又は、これらを含むハイブリッド樹脂、及び（Ｂ）下記一般式１で示されるシランカップリング剤で処理された反射材、を含む。
【００１７】
［化２］
2020055910.tif 000004
【００１８】
Ｒ１はＨ又はアルキル基、Ｒ２はＨ又はアルキル基、Ｒ３はアルキル基である。ｎは、０〜３０の整数である。この樹脂組成物は、例えば、発光装置などの光半導体装置の反射部材の作製に適している。この樹脂組成物に含有されるシランカップリング材は、ビニル基を有しており、樹脂の流動性の悪化を抑制でき、結果として、高濃度の反射材を含む反射部材を形成することができ、発光素子からの光取り出し効率を向上させることができる。例えば、Ｒ１はＨ又はＣＨ３、Ｃ２Ｈ５、Ｃ３Ｈ７、Ｒ２はＨ又はＣＨ３、Ｃ２Ｈ５、Ｃ３Ｈ７、Ｒ３はＣＨ３又はＣ２Ｈ５、Ｃ３Ｈ７であることが好ましい。ｎは、３〜２０が好ましく、４〜１０がより好ましく、５〜７が更に好ましい。
【００１９】
以下、各構成部材について具体的に説明する。
【００２０】
（Ａ）シリコーン樹脂、若しくはシリコーン変性樹脂、又はこれらを含むハイブリッド樹脂
本実施形態１で用いられるシリコーン樹脂若しくはシリコーン変性樹脂、又はこれらを含むハイブリッド樹脂は特に限定されないが、耐熱性及び耐光性から、シリコーン樹脂が望ましい。
【００２１】
（Ｂ）シランカップリング剤で処理された反射材
本実施形態１で用いられるシランカップリング剤は、下記式１で表されるシランカップリング剤である。
【００２２】
［化３］
2020055910.tif 000005
【００２３】
Ｒ１はＨ又はアルキル基、Ｒ２はＨ又はアルキル基、Ｒ３はアルキル基、ｎは、０〜３０の整数であることが好ましい。
【００２４】
カップリング剤としては、一般式１で表されるビニル基を持つカップリング剤を単独でも用いてもよいし、このビニル基を持つカップリング剤にさらに異なる種類のカップリング剤をと併用して用いてもよい。
【００２５】
反射材を表面処理する際のシランカップリング剤の使用量は、特に限定されるものではなく適宜設定されるが、例えば、反射材１００重量部に対して、例えば、０．１〜１０重量部、好ましくは、０．２〜３重量部、より好ましくは、０．３〜２重量部の範囲に設定される。
【００２６】
反射材を上記シランカップリング剤で処理する方法は、特に限定されるものではなく、湿式法や乾式法、インテグラルブレンド法などを用いることができる。湿式法とは、予め反射材を溶媒に投入し、スラリーを作成した後、上記シランカップリング剤を添加して処理する方法である。乾式法とは、予め無溶媒下で反射材をミキサーなどに投入し、シランカップリング剤を投入し処理する方法である。インテグラルブレンド法とは、反射材を樹脂に投入するとき同時に上記シランカップリング剤を投入し処理する方法である。
【００２７】
本実施形態１で用いられる反射材の母材としては、金属化合物、金属酸化物、窒化物、又は、硫化物の少なくともいずれか１つであることが好ましい。具体的には、反射材の母材は、酸化マグネシウム、酸化アルミニウム、酸化亜鉛、酸化チタン、酸化ジルコニウム、イットリア安定化ジルコニア、酸化ニオブ、酸化イットリウム、チタン酸バリウム、水酸化マグネシウム、酸化イットリウム、窒化ホウ素などの金属酸化物等の金属化合物が挙げられる。他にも硫化亜鉛、硫化マグネシウムなどの金属硫化物や金属窒化物でもよく、それぞれの屈折率や反射率等の性質を考慮して適宜選択できる。金属化合物は、比較的に化学的に安定であり、酸化、硫化等の化学反応による変色が起こりにくく、発光装置として高い信頼性を得ることができる。また、金属化合物の中でも金属酸化物は、比較的安価であるため、好ましい。
【００２８】
その中でも、酸化チタンは化学的に安定であり、可視光に対して高い光反射性を有するので好ましい。また、酸化チタンとしては、アナターゼ型、ルチル型、単斜晶型等のものいずれも使用でき、結晶形態の異なるものを２種以上併用することもできる。酸化チタンはルチル型が好ましい。ルチル型の酸化チタンは、屈折率が高く、光安定性の良く、アナターゼ型と比べて光触媒としての活性が低いからである。
【００２９】
反射材として酸化チタンは、樹脂成形体組成物全量の１０重量％〜８０重量％含有することが好ましい。より好ましくは２０重量％〜７０重量％である。これにより、発光装置における発光出力を高く維持することができる。酸化チタンの形状についても特に制限はなく、粒子状、繊維状、板状（薄片状、鱗片状、雲母状等を含む）等の各種形状のものをいずれも使用でき、形状の異なるものを２種以上併用することもできる。酸化チタンの大きさは、特に制限されるものではないが、平均粒子径で０．１μｍ〜０．５μｍが好ましい。酸化チタンを用いる場合には、表面処理により光触媒効果が抑制される。
【００３０】
実施形態１の樹脂組成物の製造方法は、上記一般式１で与えられるシランカップリング剤により反射材を処理する処理工程と、シリコーン樹脂若しくはシリコーン変性樹脂、又はこれらを含むハイブリッド樹脂と、を混合する混合工程と、を含む。
ここで、処理工程において、１００重量部の反射材を０．１重量部〜１０重量部のシランカップリング剤で処理することが好ましく、１００重量部の反射材を０．３重量部〜２重量部のシランカップリング剤で処理することがより好ましい。
【００３１】
以上のように構成された実施形態１の樹脂組成物は、ビニル基を有するシランカップリング剤により表面処理された反射材を含んでいるので、流動性の悪化を抑制できる為、その結果薄い壁厚の光反射部材を容易に成形することができる。また、発光装置の製造時及び作動時における熱に対して安定であり、この熱による変色で、光取出し効率が悪化するのを抑制することができる。
【００３２】
実施形態２．
本発明に係る実施形態２の発光装置は、実施形態１の樹脂組成物を用いて成形された反射部材を用いる発光装置である。図１は、本発明の一実施の形態に係る発光装置の概略上面図（ａ）と、そのＡ−Ａ断面における概略断面図（ｂ）である。
【００３３】
実施形態２の発光装置１００は、発光素子１０と、波長変換部材２０と、透光部材３０と、接着部材４０と、光反射部材５０と、を備えている。波長変換部材２０は、発光素子１０の上に配置されている。波長変換部材２０は、上面及び側面を有している。波長変換部材２０は、蛍光物質２５を含有している。透光部材３０は、波長変換部材２０の上面を被覆している。透光部材３０は、蛍光物質を実質的に含有していない。接着部材４０は、発光素子１０と波長変換部材２０の間に配置されている。接着部材４０は、波長変換部材２０の側面を被覆している。光反射部材５０は、接着部材４０を介して波長変換部材２０の側面を被覆している。なお、この発光装置１００は、導電部材６０と、配線基板７０と、を更に備えている。そして、発光素子１０は、配線基板７０上にフリップチップ実装されている。すなわち、発光素子１０の正負電極は、導電部材６０を介して、配線基板の配線７５上に載置されている。
以下、実施形態２の各構成部材について説明する。
【００３４】
発光素子１０
発光素子は、少なくとも半導体素子構造を備え、多くの場合に基板をさらに備える。発光素子としては、例えば発光ダイオード（ＬＥＤ；Light Emitting Diode）チップが挙げられる。発光素子の上面視形状は、矩形、特に正方形状又は一方向に長い長方形状であることが好ましいが、その他の形状であってもよく、例えば三角形状、五角形状、六角形状等であれば発光効率を高めることもできる。発光素子は基板と半導体層とを有し、発光素子、主に基板の側面は、上面に対して、垂直であってもよいし、内側又は外側に傾斜していてもよい。発光素子は、同一面側に正負（ｐ，ｎ）電極を有することが好ましいが、正／負電極を互いに反対の面に有する対向電極構造でもよい。
【００３５】
１つの発光装置に搭載される発光素子の個数は１つでも複数でもよい。複数の発光素子は、直列又は並列に接続することができる。半導体素子構造は、半導体層の積層体、即ち少なくともｎ型半導体層とｐ型半導体層を含み、また活性層をその間に介することが好ましい。半導体素子構造は、正負電極及び／若しくは絶縁膜を含んでもよい。正負電極は、金、銀、錫、白金、ロジウム、チタン、アルミニウム、タングステン、パラジウム、ニッケル又はこれらの合金で構成することができる。絶縁膜は、珪素、チタン、ジルコニウム、ニオブ、タンタル、アルミニウムからなる群より選択される少なくとも一種の元素の酸化物又は窒化物で構成することができる。発光素子の発光波長は、半導体材料やその混晶比によって、紫外域から赤外域まで選択することができる。半導体材料としては、蛍光物質を効率良く励起できる短波長の光を発光可能な材料である、窒化物半導体（主として一般式ＩｎｘＡｌｙＧａ１−ｘ−ｙＮ、０≦ｘ、０≦ｙ、ｘ＋ｙ≦１）で表される）を用いることが好ましい。発光素子の発光波長は、発光効率、並びに蛍光物質の励起及びその発光との混色関係等の観点から、４００ｎｍ以上５３０ｎｍ以下が好ましく、４２０ｎｍ以上４９０ｎｍ以下がより好ましく、４５０ｎｍ以上４７５ｎｍ以下がよりいっそう好ましい。このほか、ＩｎＡｌＧａＡｓ系半導体、ＩｎＡｌＧａＰ系半導体、硫化亜鉛、セレン化亜鉛、炭化珪素などを用いることもできる。発光素子の基板は、主として半導体素子構造を構成する半導体の結晶を成長可能な結晶成長用基板であるが、結晶成長用基板から分離した半導体素子構造に接合させる接合用基板であってもよい。基板が透光性を有することで、フリップチップ実装を採用しやすく、また光の取り出し効率を高めやすい。基板の母材としては、サファイア、スピネル、窒化ガリウム、窒化アルミニウム、シリコン、炭化珪素、ガリウム砒素、ガリウム燐、インジウム燐、硫化亜鉛、酸化亜鉛、セレン化亜鉛、ダイヤモンドなどが挙げられる。なかでも、サファイアが好ましい。基板の厚さは、例えば０．０２ｍｍ以上１ｍｍ以下であり、基板の強度や発光装置の厚さの観点において、０．０５ｍｍ以上０．３ｍｍ以下であることが好ましい。
【００３６】
波長変換部材２０
波長変換部材２０の母材２１は、発光素子１０から出射される光に対して透光性（例えば光透過率５０％以上、好ましくは７０％以上、より好ましくは８５％以上）を有するものであることが好ましい。波長変換部材の母材は、シリコーン樹脂、エポキシ樹脂、フェノール樹脂、ポリカーボネート樹脂、アクリル樹脂、又はこれらの変性樹脂若しくはハイブリッド樹脂を用いることができる。なかでも、シリコーン樹脂又はその変性樹脂若しくはハイブリッド樹脂は、耐熱性及び耐光性に優れ、好ましい。ガラスでもよい。波長変換部材は、これらの母材のうちの１種を単層で、若しくはこれらの母材のうちの２種以上を積層して構成することができる。このほか、波長変換部材は、蛍光体と無機物（例えばアルミナ）との焼結体、又は蛍光体の板状結晶などを用いることができる。なお、波長変換部材の母材の屈折率を、透光部材（の母材）の屈折率より高くすることで、光の取り出し効率を高めることもできる。
【００３７】
波長変換部材２０に含有される蛍光物質は、発光素子から出射される一次光の少なくとも一部を吸収して、一次光とは異なる波長の二次光を出射する。これにより、可視波長の一次光及び二次光の混色光（例えば白色光）を出射する発光装置とすることができる。蛍光物質は、以下に示す具体例のうちの１種を単独で、又は２種以上を組み合わせて用いることができる。具体的な蛍光物質としては、イットリウム・アルミニウム・ガーネット系蛍光体（例えばＹ３（Ａｌ，Ｇａ）５Ｏ１２：Ｃｅ）、ルテチウム・アルミニウム・ガーネット系蛍光体（例えばＬｕ３（Ａｌ，Ｇａ）５Ｏ１２：Ｃｅ）、シリケート系蛍光体（例えば（Ｂａ，Ｓｒ）２ＳｉＯ４：Ｅｕ）、クロロシリケート系蛍光体（例えばＣａ８Ｍｇ（ＳｉＯ４）４Ｃｌ２：Ｅｕ）、βサイアロン系蛍光体（例えばＳｉ６−ｚＡｌｚＯｚＮ８−ｚ：Ｅｕ（０＜Ｚ＜４．２））、窒化物系蛍光体（例えば（Ｓｒ，Ｃａ）ＡｌＳｉＮ３：Ｅｕで表されるＣＡＳＮ又はＳＣＡＳＮ系蛍光体）、フッ化珪酸カリウム系蛍光体（例えばＫ２ＳｉＦ６：Ｍｎ）などが挙げられる。このほか、蛍光物質は、量子ドットを含んでもよい。量子ドットは、粒径１ｎｍ以上１００ｎｍ以下程度の粒子であり、粒径によって発光波長を変えることができる。量子ドットは、例えば、セレン化カドミウム、テルル化カドミウム、硫化亜鉛、硫化カドミウム、硫化鉛、セレン化鉛、又はＡｇＩｎＳ２、ＡｇＺｎＩｎＳｘ、ＣｕＩｎＳ２などが挙げられる。量子ドットは、球状ガラス又は透光性の無機化合物中に封止されていてもよい。本発明の一実施の形態は、これら蛍光物質の中でも水分や酸素など大気中の成分に比較的弱い物質を使用できる点においても優れている。
【００３８】
透光部材３０
透光部材３０は、発光素子１０から出射される光に対して透光性を有するものであればよい。透光部材３０の光透過率は、発光素子１０からの光の５０％以上、好ましくは７０％以上、より好ましくは８５％以上を透過するものであることが好ましい。透光部材３０は、シリコーン樹脂、エポキシ樹脂、フェノール樹脂、ポリカーボネート樹脂、アクリル樹脂、又はこれらの変性樹脂若しくはハイブリッド樹脂を用いることができる。なかでも、シリコーン樹脂若しくはシリコーン変性樹脂又はそれらを含むハイブリッド樹脂は、耐熱性及び耐光性に優れる。透光部材３０はガラスでもよい。透光部材３０は、これらの母材のうちの１種を単層で、若しくはこれらの母材のうちの２種以上を積層して構成することができる。また、透光部材は、光拡散剤を含有してもよく、好ましくはその表面の滑らかさを維持できる程度の含有量とする。
【００３９】
接着部材４０
接着部材４０の母材は、シリコーン樹脂、エポキシ樹脂、フェノール樹脂、ポリカーボネート樹脂、アクリル樹脂、又はこれらの変性樹脂若しくはハイブリッド樹脂が挙げられる。なかでも、シリコーン樹脂又はその変性樹脂若しくはハイブリッド樹脂は、耐熱性及び耐光性に優れ、好ましい。
【００４０】
光反射部材５０
光反射部材５０は上述の樹脂組成物を用いる。光反射部材５０は、発光素子１０から側方へ出射される光を効率良く上方へ反射させ、光取り出し効率を高める。その光取出し効率を高めるためには、光反射部材中の反射材の含有量が多い方がよいが、反射材は粒状の粒子であるため、樹脂５１に混合する際に、樹脂５１の粘度が高くなり、混合し難い。そのため、樹脂の粘度が高くなるため、樹脂に含有する反射材の含有量が制限させる。しかし光反射部材に含まれる反射材を所定のシランカップリング剤で表面処理することで、発光装置作製時の熱によって変色することなく、樹脂の粘度を低く抑えつつ反射材を高充填できる。その結果、反射材が高充填された樹脂組成物を用いて、例えば、２００μｍ以下、さらには５０μｍ以下の薄い光反射部材を成形することができる。このような薄い光反射部材であっても、光反射部材の光反射率を高くできるので、光反射部材からの光の漏れを低減でき、光の取出し効率が高い発光装置を提供することができる。なお光反射部材を薄くすることで、結果的に、発光装置自体の薄型化、小型化もできるようになる。
【００４１】
導電部材６０
導電部材６０は、発光素子１０の電極と配線基板７０とを電気的に接続するためのものである。導電部材６０としては、金、銀、銅などのバンプ、金、銀、銅、プラチナ、アルミニウム、パラジウムなどの金属粉末と樹脂バインダを含む金属ペースト、錫−ビスマス系、錫−銅系、錫−銀系、金−錫系などの半田、低融点金属などのろう材のうちのいずれか１つを用いることができる。
【００４２】
配線基板７０
配線基板７０に用いられる基体７１は、リジッド基板であれば、樹脂（繊維強化樹脂を含む）、セラミックス、ガラス、金属、紙などを用いて構成することができる。樹脂としては、エポキシ、ガラスエポキシ、ビスマレイミドトリアジン（ＢＴ）、ポリイミドなどが挙げられる。セラミックスとしては、酸化アルミニウム、窒化アルミニウム、酸化ジルコニウム、窒化ジルコニウム、酸化チタン、窒化チタン、若しくはこれらの混合物などが挙げられる。金属としては、銅、鉄、ニッケル、クロム、アルミニウム、銀、金、チタン、若しくはこれらの合金などが挙げられる。基体は、可撓性基板（フレキシブル基板）であれば、ポリイミド、ポリエチレンテレフタレート、ポリエチレンナフタレート、液晶ポリマー、シクロオレフィンポリマーなどを用いて構成することができる。なお、これらの基材のうち、特に発光素子の線膨張係数に近い物性を有する基材を使用することが好ましい。
【００４３】
基体７１に設けられる配線７５は、基体の少なくとも上面に形成され、基体の内部及び／若しくは側面及び／若しくは下面にも形成されていてもよい。また、配線７５は、発光素子が搭載される素子搭載部７５ａ、外部接続用の端子部７５ｂ、これらを接続する引き出し配線部などを有することが好ましい。配線は、銅、鉄、ニッケル、タングステン、クロム、アルミニウム、銀、金、チタン、パラジウム、ロジウム、又はこれらの合金で形成することができる。これらの金属又は合金の単層でも多層でもよい。特に、放熱性の観点においては銅又は銅合金が好ましい。また、配線の表層には、接合部材の濡れ性及び／若しくは光反射性などの観点から、銀、白金、アルミニウム、ロジウム、金若しくはこれらの合金などの層が設けられていてもよい。
以上のように構成された実施形態２の発光装置は、所定のシランカップリング剤により表面処理された反射材を多く含む光反射部材を備えているため、発光装置からの光取出し効率を向上させることができる。
【実施例】
【００４４】
以下、本発明に係る実施例について説明する。ただし、本発明は下記の実施例に制限されるものではない
表１に示すように、実施例１及び比較例１、２の樹脂組成物を作製した。実施例１の樹脂組成物は、シリコーン樹脂と、ビニル基を持つカップリング剤と、酸化チタンである反射材と、を重量比率（％）でシリコーン樹脂：カップリング剤：反射材＝３４：１：６５となるよう秤量、調整を行った。ビニル基を持つシランカップリング剤の種類については、７−オクテニルトリメトキシシラン試薬（９４．４％）を使用した。酸化チタンはルチル型を使用した。比較例１及び２の樹脂組成物は、実施例１とカップリング剤を使用しない以外は同じ材料を使用した。比較例１の樹脂組成物は、シリコーン樹脂と、表面処理していない酸化チタンである反射材と、を重量比率（％）でシリコーン樹脂：反射材＝４０：６０となるよう秤量、調整を行った。比較例２の樹脂組成物は、シリコーン樹脂と、表面処理していない酸化チタンである反射材と、を重量比率（％）でシリコーン樹脂：反射材＝３５：６５となるよう秤量、調整を行った。実施例１の光反射部材は、所定量の酸化チタンと、カップリング剤とを同時に投入し、インテグラルブレンドにて処理を行った。実施例１の樹脂組成物は、カップリング剤で処理した酸化チタンと、シリコーン樹脂と、を所定量投入し、自転公転ミキサーにて混合し作成した。比較例１及び２の樹脂組成物も、同様に、酸化チタンと、シリコーン樹脂と、を所定量投入し、自転公転ミキサーにて混合し作成した。
【００４５】
実施例１、比較例１及び２の樹脂の流動性評価は、樹脂粘度測定をレオメーターにて測定を行った。測定条件は、常温で、回転数５ｒｐｍの粘度を測定した。評価結果として示す値は、比較例１の樹脂組成物の粘度（Ｐａ・ｓ）を１００としたときの相対値にて示した。
【００４６】
【表１】
2020055910.tif 000006
【００４７】
評価結果において、比較例１の樹脂組成物に対して、反射材の重量比率が高いにもかかわらず、実施例１の樹脂組成物の方が、粘度が低く流動性が大幅に改善された。一方、比較例１の樹脂組成物に対して、反射材の重量比を高くした比較例２の樹脂組成物は、粘度が大幅に高くなり、流動性に乏しくなり、光反射部材の成形が困難であった。よって比較例２の樹脂組成物を用いて光反射部材を成形すること、及び、光取り出し効率の高い光反射部材を成形することは困難である。
【００４８】
（実施例２）
実施例２の発光装置を作製する。
実施例２の発光装置として、実施例１の樹脂組成物をトランスファー成形して光反射部材を作成し、その光反射部材を用いて発光装置を作製する。発光装置はＮＳＳＷ７０３Ｂ−ＨＧ（日亜化学工業株式会社製）の形態を採る。
【００４９】
比較例３の発光装置は、比較例１の樹脂組成物を用いた以外は実施例２の発光装置と同様の方法にて作製する。表２は、実施例２及び比較例３の発光装置の光束を測定した結果である。
【００５０】
【表２】
2020055910.tif 000007
【００５１】
発光装置の全光束評価は、積分式全光束測定機にて実施し、比較例３の発光装置の全光束を１００としたときの全光束比にて示す。
この結果から、実施例２の発光装置は、比較例３の発光装置より全光束が大きい。
【００５２】
（実施例３）
従来、発光装置に使用される光反射部材は、何ら表面処理していない酸化チタン粒子等の反射材を含有する樹脂を用いて作製されている。
しかしながら、発光素子からの光取り出し効率を高めるため、光反射部材に含有される反射材の濃度を高くすることが試みられている。光反射部材の母材である樹脂に表面処理していない反射材を混合させると樹脂の粘度が急激に高くなり、流動性が悪化するために、樹脂に反射材を高充填することが難しい。
【００５３】
例えば、エポキシ基を有するシランカップリング剤により表面処理された酸化チタンを用いて光反射部材を試作してみたところ、樹脂の流動性が悪く、光反射部材の成形が困難であった。
一方、本実施形態で説明した、ビニル基を有するシランカップリング剤により表面処理された酸化チタンを用いた光反射部材を試作してみたところ、樹脂の流動性の悪化を抑制することができ、光反射部材も容易に成形でき、また、光反射部材を高充填することができる。その結果、光取出し効率の高い発光装置ができるようになった。
【００５４】
これらについて、本実施形態のビニル基を要するシランカップリング剤で表面処理された酸化チタンと、比較例としてエポキシ基を有するシランカップリング剤で表面処理された酸化チタンと、をそれぞれ樹脂に混合し、実施例の樹脂組成物と比較例の樹脂組成物とを作成した。
【００５５】
また、実施例３の樹脂組成物と比較例４の樹脂組成物との樹脂粘度を確認した。確認方法としては、比較例４の樹脂組成物において、樹脂組成物の重量比率が、シリコーン樹脂：酸化チタン：エポキシ基を持つカップリング剤＝３９：６０：１になるように秤量、混合し樹脂組成物を作成し粘度を評価した。エポキシ基を有するカップリング剤については、８−グリシドキシオクチルトリメトキシシランを用いた。比較例５の樹脂組成物において、樹脂組成物の重量比率が、シリコーン樹脂：表面処理していない酸化チタン＝４０：６０になるように秤量、混合し樹脂組成物を作成し粘度を評価した。実施例３の樹脂組成物において、樹脂組成物の重量比率が、シリコーン樹脂：酸化チタン：ビニル基を持つカップリング剤＝３９：６０：１になるように秤量、混合し樹脂組成物を作成した。ビニル基を有するシランカップリング剤については、７−オクテニルトリメトキシシランを用いた。実施例３及び比較例４の樹脂組成物作成後、粘度測定をレオメーターにて常温で５ｒｐｍにて測定を行い評価した。
【００５６】
その結果、比較例５の表面処理していない酸化チタンを用いた樹脂組成物の粘度（Ｐａ・ｓ）を１００とすると、実施例３のビニル基を持つシランカップリング剤により表面処理された酸化チタンを用いた樹脂組成物の粘度（Ｐａ・ｓ）は６５になった。それに対して、比較例４のエポキシ基を持つシランカップリング剤で表面処理された酸化チタンを用いた樹脂組成物の粘度（Ｐａ・ｓ）は１１３であった。この結果から、実施例３の樹脂組成物は、流動性の悪化に抑制効果があることが確認できた。一方、比較例４の樹脂組成物は、流動性の悪化の抑制効果はなかった。
【産業上の利用可能性】
【００５７】
本発明の一実施の形態に係る発光装置は、液晶ディスプレイのバックライト装置、各種照明器具、大型ディスプレイ、広告や行き先案内等の各種表示装置、プロジェクタ装置、さらには、デジタルビデオカメラ、ファクシミリ、コピー機、スキャナ等における画像読取装置などに利用することができる。
【符号の説明】
【００５８】
１０…発光素子
２０…波長変換部材（２１…母材、２５…蛍光物質）
３０…透光部材
４０…接着部材
５０…光反射部材（５１…樹脂、５５…反射材）
６０…導電部材
７０…配線基板（７１…基体、７５…配線（７５ａ…素子搭載部、７５ｂ…端子部））
【図１】
2020055910.tif 000010